(57)【要約】  −  人の循環を可能にする床要素を形成しかつ光が通過することを可能にするように設計される上部通行プレート（１２）と、  −  熱障壁を形成する半透明の下部プレート（１４）と、  −  上部プレート（１２）と下部プレート（１４）との間に配置される、所定の温度から体積が増加しかつ光が通過することを可能にするように設計される膨張層（１６）と、  −  上部プレート（１２）と下部プレート（１４）との間の膨張空間（１８）であって、膨張層（１６）の膨張を可能にするように設計される膨張空間（１８）とを備えるスラブ（１０）。
2016526621.tif 000002
【特許請求の範囲】
【請求項１】
−  人の循環を可能にする床要素を形成するように設計される上部通行プレート（１２）であって、光が通過することを可能にするように設計される前記上部プレート（１２）と、
−  熱障壁を形成する半透明の下部プレート（１４）と、
−  前記上部プレート（１２）と前記下部プレート（１４）との間に配置される、所定の温度から体積が増加するように設計される膨張層（１６）であって、光が通過することを可能にするように設計される前記膨張層（１６）と、
−  前記上部プレート（１２）と前記下部プレート（１４）との間の膨張空間（１８）であって、前記膨張層（１６）の膨張を可能にするように設計される前記膨張空間（１８）と、
を備えることを特徴とするスラブ（１０）。
【請求項２】
前記下部プレート（１４）は、互いに固定されるガラス下敷き（３２）および大理石下敷き（３４）を備える、請求項１に記載のスラブ（１０）。
【請求項３】
前記ガラス下敷き（３２）および前記大理石下敷き（３４）はそれぞれ、４ｍｍから１０ｍｍの間の厚さを提示する、請求項２に記載のスラブ（１０）。
【請求項４】
前記膨張空間（１８）は、前記膨張層（１６）と前記上部プレート（１２）との間の第１の膨張ゾーン（３６）、および前記膨張層（１６）と前記下部プレート（１４）との間の第２の膨張ゾーン（３８）を備える、請求項１から３のいずれか一項に記載のスラブ（１０）。
【請求項５】
各膨張ゾーン（３６、３８）は、少なくとも３ｍｍに等しい厚さを提示する、請求項４に記載のスラブ（１０）。
【請求項６】
前記上部プレート（１２）は、少なくとも３つのガラス下敷き（２０、２０Ａ、２０Ｂ、２０Ｃ）を備える、請求項１から５のいずれか一項に記載のスラブ（１０）。
【請求項７】
前記膨張層（１６）は、ガラスから成り、１０ｍｍから５０ｍｍの間の厚さを提示する、請求項１から６のいずれか一項に記載のスラブ（１０）。
【請求項８】
５０ｍｍから１００ｍｍの間の全厚（Ｅ）を提示する、請求項１から７のいずれか一項に記載のスラブ（１０）。
【請求項９】
支持枠組み（５２）および前記支持枠組み（５２）上に固定される請求項１から８のいずれか一項に記載の複数のスラブ（１０）を備える床（５０）。
【請求項１０】
前記支持枠組み（５２）は、金属部分（５４）のメッシュおよび前記部分（５４）を取り囲む断熱装置（５６）を備える、請求項９に記載の床（５０）。
【請求項１１】
前記断熱装置（５６）は、ケイ酸塩繊維から成る少なくとも１つの断熱ブロック（６０、６０Ａ、６０Ｂ）を備える、請求項１０に記載の床（５０）。
【請求項１２】
前記断熱装置（５６）は、膨張ストリップ（６２）および膨張塗料の中から選択される少なくとも１つの要素を備える、請求項１０または１１に記載の床（５０）。
【発明の詳細な説明】
【技術分野】
【０００１】
本発明は、人の循環を可能にする床スラブ、およびそのようなスラブを備える床に関する。
【背景技術】
【０００２】
火災安全規則、特に公共建物に適用可能な火災安全規則は、順守すべき厳しい要件を課す。
【０００３】
この目的を達成するために、２つの基準が、評価されることもあり、すなわち、火災に対する反応および火災に対する耐性が、両方とも全国レベルおよびヨーロッパレベルで成文化されている。
【０００４】
火災に対する反応は、フランスでは分類Ｍおよびヨーロッパではユーロクラス（Euroclass）分類Ａｘ  ｓｘ  ｄｘによって規定される、可燃物（可燃性、引火性）としての材料の表現である。
【０００５】
耐火性は、建築要素が伝播を制限する役割を担う間の時間である。
【０００６】
本発明の目的は、良好な耐火特性を有するスラブを提案することである。
【０００７】
上で示されるように、耐火性は、火災中に、建築要素（壁、床、天井、ドア、その他）がその物理的特性および機械的特性を保つ間の時間を示す。この材料は、３つのカテゴリーに分類され、すなわち
−  機械的強度または荷重負担能力、
−  炎および高温ガスに対する耐性、ならびに
−  断熱性である。
【０００８】
フランスの分類はそれ故に、３つのカテゴリーを区別し、すなわち
−  火災安定性ＳＦ：建築要素は、示される時間の間、その荷重負担能力および自立能力を維持すること、
−  火災遮断性ＰＦ：要素は、火災に安定であり、示される時間の間、露出されない側への燃焼ガスおよび煙の伝播を防止すること、ならびに
−  火災抑制（ｃｈｅｃｋ）ＣＦ：要素は、耐火性があり、示される時間の間、露出されない側への熱の伝播を防止すること。
【０００９】
断熱性は、特定点における１８０℃の最大値、および全表面（例えばドア）上での１４０℃に対応する。
【００１０】
ＳＦ、ＰＦおよびＣＦ基準は、時間の分数（１／４時間、１／２時間、３／４時間、１時間、１  １／２時間、２時間、３時間、４時間、６時間）で表記される。例えば、「ＳＦ  ２時間」は、２時間の間は火災に安定であることを意味する。
【００１１】
耐火性ユーロクラスもまた、３つのクラスに区別され、すなわち
−  Ｒ：機械的強度または安定性、
−  Ｅ：ガスおよび炎に対する耐性、
−  Ｉ：断熱性（ＲまたはＥ分類に加えて必要とされるときに使用される）。
【００１２】
これらの文字の後に、耐性時間を分単位で与える２つまたは３つの数字が続く。例えば、「ＲＥＩ  １２０」は、１２０分の間は耐火性があることを意味する。
【００１３】
熱の作用のもとで膨張して、「メレンゲ」と呼ばれる断熱性微細孔発泡体を形成する膨張材料が、知られている。これは、支持物を炎から保護し、火災伝播を制限し、材料の温度が上昇するのを遅らせる。
【００１４】
しかしながら、これらの材料は、重く、非常に高価であり、従ってそれらの通常の使用モードは、スラブを火災から保護することにうまく適合されない。
【発明の概要】
【発明が解決しようとする課題】
【００１５】
本発明の目的は、この不都合を軽減することである。
【課題を解決するための手段】
【００１６】
このために、本発明の目的は、
−  人の循環を可能にする床要素を形成するように設計される上部通行プレートであって、光が通過することを可能にするように設計される上部プレートと、
−  熱障壁を形成する半透明の下部プレートと、
−  上部プレートと下部プレートとの間に配置される、所定の温度から体積が増加するように設計される膨張層であって、光が通過することを可能にするように設計される膨張層と、
−  上部プレートと下部プレートとの間の膨張空間であって、膨張層の膨張を可能にするように設計される膨張空間とを備えるスラブである。
【００１７】
これらの配置のおかげで、耐火性の程度が低く、厚さが薄く、それ故に重量およびコストがより低い膨張層を使用すること、ならびに耐火性の程度が少なくとも３倍増加する軽くて安価なスラブで終わることが、可能である。
【００１８】
本発明によるスラブの様々な実施形態では、人は、おそらくはまた下記の配置の１つおよび／またはその他に頼ることもでき、すなわち、
−  下部プレートが、互いに固定されるガラス下敷きおよび大理石下敷きを備える配置、
−  ガラス下敷きおよび大理石下敷きがそれぞれ、４から１０ｍｍの間の厚さを提示する配置、
−  膨張空間が、膨張層と上部プレートとの間の第１の膨張ゾーン、および膨張層と下部プレートとの間の第２の膨張ゾーンを備える配置、
−  各膨張ゾーンが、少なくとも３ｍｍに等しい厚さを提示する配置、
−  上部プレートが、少なくとも３つのガラス下敷きを備える配置、
−  膨張層が、ガラスから成り、１０から５０ｍｍの間の厚さを提示する配置、ならびに
−  スラブが、５０から１００ｍｍの間の全厚を提示する配置。
【００１９】
本発明の別の目的は、支持枠組みおよび支持枠組みに固定される、前に述べられたなどの複数のスラブを備える床である。
【００２０】
本発明による床の様々な実施形態では、人は、おそらくはまた下記の配置の１つおよび／またはその他に頼ることもでき、すなわち、
−  支持枠組みが、金属部分のメッシュおよびその部分を取り囲む断熱装置を備える配置、
−  断熱装置が、ケイ酸塩繊維（fibro-silicate）から成る少なくとも１つの断熱ブロックを備える配置、ならびに
−  断熱装置が、膨張ストリップおよび膨張塗料の中から選択される少なくとも１つの要素を備える配置。
【００２１】
本発明は、限定されない例としてだけ与えられる、その実施形態の１つの下記の説明を読み、添付の図面を参照することによってより良く理解されることになる。
【図面の簡単な説明】
【００２２】
【図１】本発明によるスラブの一部の縦断面図である。
【図２】図１からのスラブの上面図である。
【図３】本発明による床の一部の縦断面図である。
【発明を実施するための形態】
【００２３】
様々な図において、同じ参照符号は、同一のまたは同様の要素を示す。
【００２４】
図１は、本発明によるスラブ１０の一部を例示する。
【００２５】
下記の事項では、「上に」、「下に」、「垂直の」、「水平の」、「縦の」、「横の」、その他などの、使用される位置および向きの用語は、図１に示されるＸＹＺ基準に関連して使用され、その場合、
−  Ｘ軸は、縦軸であり、
−  Ｙ軸は、横軸であり、
−  Ｚ軸は、垂直軸である。
【００２６】
スラブ１０は、上部プレート１２、下部プレート１４、上部プレート１２と下部プレート１４との間に配置される中間層１６、および上部プレート１２と下部プレート１４との間の膨張空間１８を備える。
【００２７】
上部プレート１２は、人の循環を可能にする床要素を形成するように設計される通行プレートである。
【００２８】
特に、上部プレート１２は、少なくとも５００ｋｇ／ｍ２の荷重に耐えることができるように設計されてもよく、最大荷重は、スラブ１０の寸法に依存する。
【００２９】
上部プレート１２は、光が通過することを可能にするように設計され、すなわち、それは、半透明または透明であってもよい。
【００３０】
上部プレート１２は、少なくとも３つのガラス下敷き２０を備える。下敷きの数は、床スラブ標準によって決定される。従って、考慮中の国に応じて、上部プレート１２の構成は、非常に可変であってもよく、例えば単一の６＋６ｍｍ積層物からフランスで必要とされるような三層積層物に及ぶ。
【００３１】
ここで述べられる例では、上部プレート１２は、三層積層プレートであり、１つの上部下敷き２０Ａ、１つの中間下敷き２０Ｂおよび１つの下部下敷き２０Ｃを含む、互いに積み重ねられたちょうど３つの下敷き２０を備える。
【００３２】
各下敷き２０Ａ、２０Ｂ、２０Ｃは、特別に白い強化ガラスから成ってもよい。
【００３３】
上部下敷き２０Ａは、５から７ｍｍの間の、例えば実質的に６ｍｍに等しい、垂直軸Ｚに沿った厚さを提示してもよい。
【００３４】
中間下敷き２０Ｂおよび下部下敷き２０Ｃは、７から９ｍｍの間の、例えば実質的に８ｍｍに等しい厚さを提示してもよい。上部プレート１２の下敷きの数に関して前に述べられたように、下敷きの厚さおよびそれらの処理（焼き戻し、焼きなまし、その他）は、国の床スラブ標準によって指示される。
【００３５】
下敷き２０Ａ、２０Ｂ、２０Ｃは、例えばＰＶＢ（ポリビニルブチラール）から成る２つの透明フィルム２２によって互いに固定されてもよい。
【００３６】
透明フィルム２２は特にそれぞれ、０．７０ｍｍから０．８０ｍｍの間の、例えば実質的に０．７６ｍｍに等しい厚さを提示してもよい。
【００３７】
変形形態では、２つよりも多い透明フィルム２２、例えば３つまたは４つの透明フィルムを提供することは、もちろん可能である。
【００３８】
上部下敷き２０Ａは、スラブ１０の上面２８に機械加工された複数の縦溝および横溝２６を備える溝加工部２４を備える。
【００３９】
溝２６は、０．５ｍｍから２．５ｍｍの間の、例えば実質的に１ｍｍに等しい垂直Ｚ軸深さを有するＶ字型の輪郭を提示する。
【００４０】
縦溝および横溝２６は、それぞれ縦軸Ｘおよび横軸Ｙに沿って特に８から９ｍｍの間、例えば実質的に８．６ｍｍに等しい距離Ｄ１にわたって延び、それぞれ横軸Ｙおよび縦軸Ｘに沿ってスラブ１０の全長にわたって延びる。
【００４１】
それぞれ横および縦の、溝２６は、２５ｍｍから３５ｍｍの間の、例えば実質的に３１ｍｍに等しい距離Ｄ２だけ間隔をあけられてもよい。
【００４２】
図２に例示されるように、溝２６はそれ故に、スラブ１０の全上面２８にわたって規則的に繰り返す正方形の装飾パターン３０を形成する。
【００４３】
変形形態では、溝２６は、任意の輪郭、例えばＵ字型またはＷ字型の輪郭を提示してもよい。
【００４４】
変形形態では、スラブ１０は、任意の装飾パターンを備えてもよい。それはまた、どんなパターンもまったく備えなくてもよい。
【００４５】
変形形態では、スラブ１０の上面２８は、サンドブラストまたはガラス研磨処理、エッチング、シルクスクリーン印刷、その他を受けてもよい。
【００４６】
変形形態では、上部プレート１２は、単一層または二層であってもよい。
【００４７】
図１を参照すると、下部プレート１４は、熱障壁を形成する半透明のプレートである。
【００４８】
下部プレート１４は、特に結合溶接（bond-welding）によって、互いに固定される第１のガラス下敷き３２および第２の大理石下敷き３４を備えてもよい。結合溶接による固定は、時間とともに黄色くなる傾向がありかつ熱注入を提供するＰＶＢフィルムなどの挟み込む材料を、それが可燃性であるので、導入しないという利点を提示する。実際、結合溶接は、有機材料のほんの少しの注入で材料間の分子結合を可能にする光子の形でのエネルギー注入がある固定方法である。それ故に、完成品は、ＵＶ放射、温度差、湿気および汚染に対して非常に耐性があり、時間とともに非常に良好に古くなる。
【００４９】
第１の下敷き３２は、特別に白いガラスから成り、下部プレート１４が堅くなることを可能にする。
【００５０】
第２の下敷き３４のために使用される大理石は、例えばタソス（Thassos）大理石である。
【００５１】
ガラス下敷き３２および大理石下敷き３４はそれぞれ、４ｍｍから１０ｍｍの間の、例えば実質的に６ｍｍに等しい厚さを提示する。
【００５２】
結合溶接組み立て法は、事実上一体式の下部プレート１４を得る、すなわち、その方法ではガラス下敷きおよび大理石下敷きは、不可分に結合されるということに留意することは興味深い。この組み立て品の機械的特性は、特に良好であり、このようにして得られる複合体の機械的強度は、同様の厚さのガラスまたは大理石プレートよりも高い。結合溶接法は、機械的強度の相乗効果を生じさせる。
【００５３】
ここで述べられる実施形態では、ガラス下敷き３２は、大理石下敷き３４の上に配置される。
【００５４】
変形形態では、その逆が、可能であり、すなわち、大理石下敷き３４が、ガラス下敷き３２の上に配置されてもよい。
【００５５】
なお別の変形形態では、大理石下敷き３４は、花こう岩下敷きに置き換えられてもよい。この場合、花こう岩下敷きは、２ｍｍ未満の、例えば実質的に１ｍｍに等しい厚さを提示する。
【００５６】
第２の大理石または花こう岩下敷き３４の厚さは、半透明の概観を確保するために十分に薄く選択されるが、しかし十分な剛性および良好な耐火性を保証するために薄すぎるということはない。
【００５７】
中間層１６は、所定の温度から体積が増加するように設計される膨張層である。
【００５８】
膨張層１６は、光が通過することを可能にするように設計され、すなわち、それは、半透明または透明であってもよい。
【００５９】
後で膨張層１６と呼ばれる、中間層１６は、ガラスから成り、１０ｍｍから５０ｍｍの間の、例えば実質的に１８ｍｍに等しい厚さを提示する。
【００６０】
膨張層１６に使用されるガラスは、３０分の耐火性ガラス（フランスの分類に従って「ＣＦ  １／２ｈ」として知られる）であり、例えばそのガラスは、Ｐｙｒｏｓｔｏｐ（登録商標）ブランドによって売られている。
【００６１】
それ故に、膨張層１６の局所温度が、層を形成する膨張ゲルの活性化温度（例えば４５０から５５０℃の間）に達すると、膨張層１６は、発泡し、膨張し始める。
【００６２】
変形形態では、膨張層１６に使用されるガラスは、より高度の耐火性ガラス、例えばＣＦ  ２時間、ＣＦ  ３時間、ＣＦ  ４時間またはそれ以上であってもよい。
【００６３】
膨張空間１８は、膨張層１６の膨張を可能にするように設計される。
【００６４】
膨張空間１８は、膨張層１６と上部プレート１２との間の第１の膨張ゾーン３６、および膨張層１６と下部プレート１４との間の第２の膨張ゾーン３８を備える。
【００６５】
各膨張ゾーン３６、３８は、少なくとも３ｍｍに等しい、例えば実質的に４ｍｍに等しい厚さを提示する。
【００６６】
膨張ゾーン３６、３８を生じさせるために、スラブ１０は、膨張層１６の上で下部下敷き２０Ｃの下に、かつ膨張層１６の下でガラス下敷き３２の上にそれぞれ固定される、２つの半透明のまたは透明な周辺腹材４０を備える。
【００６７】
各腹材４０は、特別に白いガラスから成り、少なくとも３ｍｍに等しい、例えば実質的に４ｍｍに等しい厚さのウェッジ４２を備える。
【００６８】
ウェッジ４２は、特に結合溶接によって、下部下敷き２０Ｃおよびガラス下敷き３２にそれぞれ固定される。
【００６９】
各腹材４０はまた、膨張層１６とウェッジ４２との間にそれぞれ配置される、実質的に１ｍｍに等しい厚さの半透明のまたは透明なシール４４も備える。
【００７０】
シール４４は、振動吸収特性を有する柔軟なシールであり、それによって膨張ゾーン３６、３８が、特に水およびほこりに対して密封されることを可能にするが、しかしまたスラブによって支持される荷重に耐えることも可能にする。
【００７１】
腹材４０は、２５ｍｍから５０ｍｍの間の、例えば実質的に３０ｍｍに等しい幅Ｌ１を提示する。幅Ｌ１は、耐えるべき荷重ならびに／またはスラブ１０のサイズおよび形状に従って低減されまたは増加されてもよい。これらの腹材の端部は好ましくは、初期の割れ目がガラスに生じるのを防止するために丸くされる。
【００７２】
従って、腹材４０は、膨張層１６がそれを制御することなく膨張することを可能にするだけでなく、またスラブが使用中の荷重に耐えることも可能にする。
【００７３】
従って、スラブ１０は、５０ｍｍから１００ｍｍの間の、ここで述べられる例では実質的に６５ｍｍに等しい全厚Ｅを有する。
【００７４】
加えて、スラブ１０は、３５０ｍｍから５００ｍｍの間の、ここで述べられる例では実質的に４３０ｍｍに等しい辺を有する正方形状を提示する。
【００７５】
変形形態では、スラブ１０は、任意の形状、例えば長方形、三角形、八角形、その他を提示してもよい。
【００７６】
図３は、本発明による床５０の一部を例示する。
【００７７】
床５０は、複数のスラブ１０およびスラブ１０がその上に固定される支持枠組み５２を備える。
【００７８】
支持枠組み５２は、金属部分５４のメッシュおよびその部分５４を取り囲む断熱装置５６を備える。
【００７９】
金属部分５４は、Ｘ軸に沿って延びる縦方向Ｔ−バー５４Ａ（図示されず）およびＹ軸に沿って延びる横方向Ｔ−バー５４Ｂを含む、鋼製Ｔ−バーを備える。
【００８０】
Ｔ−バー５４Ａ、５４Ｂは、スラブ１０をそれぞれ受け入れるように設計される凹所５７をそれらの間に形成するように互いに固定される。
【００８１】
断熱装置５６は、カバー５８、少なくとも１つの断熱ブロック６０および膨張ストリップ６２を備える。
【００８２】
Ｕ字型カバー５８は、ここで述べられる例では、Ａｌｕｚｉｎｃ（登録商標）で作られ、それは、良好な耐食性を保証し、難燃剤の役割を有する。
【００８３】
カバー５８は、６０ｍｍから８０ｍｍの間の、例えば実質的に７０ｍｍに等しい幅Ｌ２を提示する。
【００８４】
ケイ酸塩繊維、例えばＦｉｂｒｏｄｉｃｅ  ＭＳ（登録商標）から成る３つの断熱ブロック６０は、Ｔ−バー５４Ａ、５４Ｂを断熱するためにカバー５８の中に提供される。
【００８５】
より具体的には、中央断熱ブロック６０Ａは、特に結合によって、カバー５８の下部内に固定され、２つの側方断熱ブロック６０Ｂは、特に結合によって、Ｕ字状のカバー５８の側部６４の内側に接して固定される。これらの結合に使用するための接着剤は、摩耗および火災反応特性を有し、低温条件下での使用を保証する接着剤、例えばＬｕｘｉｎｏｖ会社によって供給される「ＬＵＸ−２００８−１」接着剤である。
【００８６】
側方ブロック６０Ｂは、断熱装置５６をＴ−バー５４Ａ、５４Ｂに固定するために使用される、特にＡｌｕｚｉｎｃ（登録商標）で作られた金属角形部分６６をその中に挿入することができるように中央ブロック６０Ａから間隔をあけられている。
【００８７】
特に、カバー５８および側方ブロック６０Ｂは、Ｔ−バー５４Ａ、５４Ｂの側部６８にそれ自体結合される角形部分６６にねじで留められている。このために使用されてもよい接着剤の一例は、Ｌｕｘｉｎｏｖ会社によって供給される「ＬＵＸ−２０１０−ＭＭ」接着剤である。
【００８８】
膨張ストリップ６２は、角形部分６６に固定され、特に結合される。
【００８９】
例えば、膨張ストリップ６２は、Ｆｌｅｘｉｌｏｄｉｃｅ型である。
【００９０】
変形形態では、Ｔ−バー５４Ａ、５４Ｂの断熱装置５６は、特にカバー５８の外面に適用される膨張塗料を備えてもよい。
【００９１】
スラブ１０は、凹所５７内に中心があり、膨張ストリップ６２上に配置される。
【００９２】
各スラブ間の間隔Ｉは、８ｍｍから１５ｍｍの間であり、例えば実質的に９ｍｍに等しい。
【００９３】
間隔Ｉは、使用されるＴ−バーの横断面、適用される荷重および所望の美的外観に従って選択される。
【００９４】
この間隔は、湿気が吸収されることを可能にし、火災の場合には煙制御を保証する、充填材料としてもまた使用されるモレキュラーシーブ７０、例えばシリカ粉末で満たされる。
【００９５】
中性シリコーンから成る仕上げシール７２は、モレキュラーシーブを覆い、溝２６を再生するように処理され、それによってプレート間の密封およびスラブ装飾パターン３０（図２）の均質性を保証する。
【００９６】
変形形態では、シール７２は、ステンレス鋼、ＬＥＤストリップ、および銅、真ちゅう、木、その他などの他の材料から成る密封された金属インサートに置き換えられてもよい。
【００９７】
従って、本発明は、薄い厚さの多層ガラスＣＦ  １−１／２時間スラブおよび軽量でかつ安価である多層ガラスＣＦ  １−１／２時間床を提案する。
【００９８】
実際、大理石／ガラスプレートは、熱障壁としての機能を果たし、大理石は、熱を蓄積し、それを膨張層に徐々に返し、それによって膨張活性化およびそれ故にＣＦ  １／２時間膨張層の耐火作用を遅らせる。
【００９９】
従って、より薄く、より軽量で、より安価な膨張層を使用することが、可能である。
【０１００】
それ故に、ここで述べられるように、ＣＦ  １／２時間膨張層を用いて、ＣＦ  １−１／２時間スラブ、または膨張層の３倍の耐火能力を有するスラブを得ることが可能である。
【０１０１】
加えて、大理石／ガラスプレートは、新しい美的外観をスラブにもたらし、柔らかな光を半透明のスラブを通って拡散させる。
【０１０２】
加えて、スラブの様々なガラス要素を結合溶接によって組み立てることは、追加の要素を導入する必要のないことを可能にし、それ故に据え付けられる状態にある、一体式のガラス要素および単一ブロックのスラブを有することを可能にし、それによって容易な取り扱いおよび保管に起因して据え付け時間を節約し、このようにして床張りコストを低減する。
【０１０３】
加えて、断熱装置は、床の支持枠組みを火災から保護し、このようにして床のＣＦ  １−１／２時間定格を保証する。
【０１０４】
任意の種類のガラスが、様々なスラブ層に使用されてもよく、例えば可変不透明性ガラス、金属層を有するガラス、特殊ガラス、その他がある。
【０１０５】
同じように、異なるガラス層は、任意の厚さおよび処理を有することができる（フロートガラス、着色ガラス、強化ガラス、半強化ガラス、シルクスクリーン印刷ガラス、その他）。
【０１０６】
本説明で与えられるすべての寸法は、純粋に実例となるものであり、当業者は、彼が得たいと思う寸法および耐火特性に応じて寸法を変更することを知っているであろうと理解される。
【符号の説明】
【０１０７】
１０  スラブ
１２  上部プレート
１４  下部プレート
１６  膨張層
１８  膨張空間
２０  下敷き
２０Ａ  上部下敷き
２０Ｂ  中間下敷き
２０Ｃ  下部下敷き
２２  透明フィルム
２４  溝加工部
２６  溝
２８  上面
３０  装飾パターン
３２  第１の下敷き
３４  第２の下敷き
３６  第１の膨張ゾーン
３８  第２の膨張ゾーン
４０  腹材
４２  ウェッジ
４４  シール
５０  床
５２  支持枠組み
５４  金属部分
５４Ａ  縦方向Ｔ−バー
５４Ｂ  横方向Ｔ−バー
５６  断熱装置
５７  凹所
５８  カバー
６０  断熱ブロック
６０Ａ  中央断熱ブロック
６０Ｂ  側方断熱ブロック
６２  膨張ストリップ
６４  カバー側部
６６  金属角形部分
６８  Ｔ−バー側部
７０  モレキュラーシーブ
７２  仕上げシール
【図１】
2016526621.tif 000003
【図２】
2016526621.tif 000004
【図３】
2016526621.tif 000005
【国際調査報告】
2016526621.tif 000006
2016526621.tif 000007
2016526621.tif 000008
2016526621.tif 000009